(57)【要約】  本発明は、フィルター要素の中空繊維を埋め込むためのポリウレタンカプセル化化合物に関する。これらは、ポリオール成分（Ａ）及びイソシアネート成分（Ｂ）を混合して反応混合物を得、該混合物を完全に反応させてポリウレタンカプセル化化合物を得ることにより得ることができ、ここで、ポリオール成分（Ａ）が、（ａ１）少なくとも１種の脂肪酸をベースとするポリオール、（ａ２）少なくとも１個の第３級窒素原子及び少なくとも１個のイソシアネート反応性水素原子を有する少なくとも１種のアン化合物、及び（ａ３）ポリウレタン触媒として機能する少なくとも１種の金属化合物を含み、ポリウレタン触媒（ａ３）が任意のスズ、鉛及び／又は水銀を含まなく、イソシアネート成分（Ｂ）が少なくとも２個のイソシアネート基を有する少なくとも１種の芳香族イソシアネートを含む。さらに、本発明は、ポリウレタンカプセル化化合物を使用してフィルター要素を製造する方法に、及び中空繊維を埋め込むことにポリウレタンカプセル化化合物を使用する方法に関する。【特許請求の範囲】
【請求項１】
ポリオール成分（Ａ）及びイソシアネート成分（Ｂ）を混合して反応混合物を得、前記混合物を完全に反応させてポリウレタンカプセル化化合物を得ることにより得ることができる、フィルター要素の中空繊維を埋め込むためのポリウレタンカプセル化化合物であって、
前記ポリオール成分（Ａ）が、
（ａ１）５０ｍｇ ＫＯＨ／ｇ超から５００ｍｇ ＫＯＨ／ｇ未満までのヒドロキシル価及び２〜６の官能価を有する、少なくとも１種の脂肪酸をベースとするポリオール、
（ａ２）少なくとも１個の第３級窒素原子及び少なくとも１個のイソシアネート反応性水素原子を有する少なくとも１種のアミン化合物、及び
（ａ３）ポリウレタン触媒として機能する少なくとも１種の金属化合物
を含み、
前記ポリウレタン触媒（ａ３）が、任意のスズ、鉛及び／又は水銀を含まず、前記イソシアネート成分（Ｂ）が少なくとも２個のイソシアネート基を有する少なくとも１種の芳香族イソシアネートを含む、ポリウレタンカプセル化化合物。
【請求項２】
前記ポリウレタン触媒（ａ３）が、亜鉛化合物、ジルコニウム化合物、ビスマス化合物及びチタン化合物からなる群から選択される少なくとも１種の化合物を含む、請求項１に記載のポリウレタンカプセル化化合物。
【請求項３】
前記ポリウレタン触媒（ａ３）がビスマスカルボキシレートである、請求項１又は２に記載のポリウレタンカプセル化化合物。
【請求項４】
前記アミン化合物（ａ２）が少なくとも３個のイソシアネート反応性水素原子を有する、請求項１から３のいずれか一項に記載のポリウレタンカプセル化化合物。
【請求項５】
前記アミン化合物（ａ２）が、５００〜１２００ｍｇ ＫＯＨ／ｇのヒドロキシル価を有し、かつ、３〜６個のイソシアネート基に対して反応性である水素原子を有するアルコキシル化アミンである、請求項４に記載のポリウレタンカプセル化化合物。
【請求項６】
前記アミン化合物（ａ２）が、３〜６の公称官能価、及び５００〜９００ｍｇ ＫＯＨ／ｇのヒドロキシル価を有するジアミン開始のプロピレンオキシドである、請求項５に記載のポリウレタンカプセル化化合物。
【請求項７】
前記脂肪をベースとするポリオール（ａ１）が、ヒマシ油又はヒマシ油のアルコキシル化生成物を含む、請求項１から６のいずれか一項に記載のポリウレタンカプセル化化合物。
【請求項８】
前記ポリオール成分（Ａ）が、２〜８の官能価及び６００〜１３５０ｍｇ ＫＯＨ／ｇのヒドロキシル価を有し、かつ、前記アミン化合物（ａ２）の定義に該当しない、少なくとも１種の、少なくとも二官能のポリオール（ａ４）を含む、請求項１から７のいずれか一項に記載のポリウレタンカプセル化化合物。
【請求項９】
いずれの場合にも成分（ａ１）〜（ａ４）の総質量に基づいて、前記脂肪酸をベースとするポリオール（ａ１）の割合が６０〜９９質量％であり、前記アミン化合物（ａ２）の割合が０．２〜１５質量％あり、前記金属化合物（ａ３）の割合が０．００１〜０．２質量％あり、前記ポリオール（ａ４）の割合が０〜２５質量％である、請求項１から８のいずれか一項に記載のポリウレタンカプセル化化合物。
【請求項１０】
前記イソシアネート成分（Ｂ）が、ジフェニルメタンジイソシアネートの異性体及び／又は同族体のプレポリマーを含む、請求項１から９のいずれか一項に記載のポリウレタンカプセル化化合物。
【請求項１１】
フィルター要素の製造方法であって、前記フィルター要素の端部で、請求項１から１０のいずれか一項に記載のポリウレタンカプセル化化合物に中空繊維の束を埋め込んで、硬化させる、方法。
【請求項１２】
前記フィルター要素が医療で使用するためのフィルター要素である、請求項１１に記載の方法。
【請求項１３】
前記フィルター要素が透析フィルター要素である、請求項１２に記載の方法。
【請求項１４】
前記フィルター要素が水フィルター要素である、請求項１１に記載の方法。
【請求項１５】
請求項１から１０のいずれか一項に記載のポリウレタンカプセル化化合物を、中空繊維の部分的な埋め込みに使用する方法。
【発明の詳細な説明】
【技術分野】
【０００１】
本発明は、フィルター要素の中空繊維を埋め込むためのポリウレタンカプセル化化合物に関する。これらは、ポリオール成分（Ａ）及びイソシアネート成分（Ｂ）を混合して反応混合物を得、該混合物を完全に反応させてポリウレタンカプセル化化合物を得ることにより得ることができ、ここで、ポリオール成分（Ａ）が、（ａ１）少なくとも１種の脂肪酸をベースとするポリオール、（ａ２）少なくとも１個の第３級窒素原子及び少なくとも１個のイソシアネート反応性水素原子を有する少なくとも１種のアミン化合物、及び（ａ３）ポリウレタン触媒として機能する少なくとも１種の金属化合物を含み、ポリウレタン触媒（ａ３）が任意のスズ、鉛及び／又は水銀を含まなく、イソシアネート成分（Ｂ）が少なくとも２個のイソシアネート基を有する少なくとも１種の芳香族イソシアネートを含む。さらに、本発明は、ポリウレタンカプセル化化合物を使用してフィルター要素を製造する方法に、及び中空繊維を埋め込むことにポリウレタンカプセル化化合物を使用する方法に関する。
【背景技術】
【０００２】
フィルター要素、特に医療分野で使用されるフィルターの中空繊維を埋め込むことにポリウレタンカプセル化化合物を使用する方法、例えば透析装置における中空繊維のための埋め込み材料として使用する方法は知られており、これは例えば、ＥＰ８４４０１５ Ｂ１に記載されている。ポリウレタンから構成されるポリウレタンカプセル化化合物の利点とは、中空繊維の体積による割合を透析装置中に組み込み、中空繊維の最適な含浸を達成することが可能であることである。さらに、フィルターの製造において記載されているポリウレタンは、加水分解に対して安定であり、過熱蒸気滅菌のプロセスを損傷を与えないように存続し、特に有毒の可能性がない。しかしながら、良好で迅速な硬化及び高い生産性を達成するために、触媒の使用が必要である。
【０００３】
ポリウレタンカプセル化化合物を製造するための原料は、一般にイソシアネート成分及びポリオール成分として典型的に予混合される。この場合、フィルター要素の製造業者は、ポリウレタンカプセル化化合物を得るために、２つの成分を適切な比で混合するだけでよい。イソシアネート成分及びポリオール成分は一般に、ドラム又はタンカーで加工業者に輸送される。しばしば、成分の製造とそれらの処理の間には、数日又は数か月かかる。しかしながら、粘度の連続的な増加を確保し、したがって中空繊維の連続的な含浸、及びまた硬化及び生産性をも確保するために、ポリオール成分とイソシアネート成分との反応性はこの期間中に変化してはならない。
【０００４】
ＵＳ ３９６２０９４には、ポリウレタンカプセル化化合物の製造に無触媒ポリウレタン系を使用する方法が記載されている。これらは不変な反応性を有するが、反応性が低いことは、長いサイクル時間及び低い生産性を受け入れなければならないことを意味する。
【０００５】
アミン系触媒、例えば１，４−ジアザビシクロ［２．２．２］オクタンをポリウレタンカプセル化化合物の製造に使用する方法は同様に知られている。しかしながら、これらの触媒は、高い移動特性を示し、得られたポリウレタンから逃げ出すことができるため、医療用途には使用できない。この欠点を避けるために、ＵＳ ４２２４１６４はＮ，Ｎ，Ｎ’，Ｎ’−テトラキス（２−ヒドロキシプロピル）エチレンジアミンの使用方法を開示している。この触媒は、イソシアネート反応性基を有し、したがってポリウレタンネットワーク中に組み込まれているので、移動することができない。この組み込み可能な触媒の触媒特性は、反応性を大幅に高めることができるが、工業的に重要なサイクル時間は、ポリオール成分が４０質量％を超える濃度でのみ得ることができる。Ｎ，Ｎ，Ｎ’，Ｎ’−テトラキス（２−ヒドロキシプロピル）エチレンジアミンのこの高い割合はポリウレタンカプセル化化合物を製造するための反応混合物の粘度を大幅に高めるので、中空繊維の最適な含浸はもはや保証されない。
【０００６】
ＤＤ−Ａ−１５５７７７は、透析装置のためのポリウレタンカプセル化化合物の製造に、スズ化合物を触媒として使用する方法を開示している。ＤＤ−Ａ−１５５７７７に記載されている触媒は、高い一定の反応性を提供し、他の有機スズ化合物と一緒に、産業におけるＰＵポリウレタンカプセル化化合物の標準として確立されている。上記の例として、ＥＰ ２ ０８１ ９７３、ＥＰ ５３８ ６７３、ＥＰ ４１３ ２６５及びＥＰ ３２９４７３が挙げられる。有機スズ化合物の有毒の可能性及び対応するＲＥＡＣＨ分類のため、業界では新規な触媒を探している。しかしながら、全ての通常の金属触媒は、ヒマシ油などの必要な疎水性に必要な脂肪酸ポリオールを含むポリオール成分において、不十分な貯蔵安定性を示している。これにより、保存期間に応じて、ポリウレタンカプセル化化合物の硬化中の反応時間が変化する。これは、フィルター要素の製造業者が受け入れられないことである。
【先行技術文献】
【特許文献】
【０００７】
【特許文献１】ＥＰ８４４０１５ Ｂ１
【特許文献２】ＵＳ ３９６２０９４
【特許文献３】ＵＳ ４２２４１６４
【特許文献４】ＤＤ−Ａ−１５５７７７
【特許文献５】ＥＰ ２ ０８１ ９７３
【特許文献６】ＥＰ ５３８ ６７３
【特許文献７】ＥＰ ４１３ ２６５
【特許文献８】ＥＰ ３２９４７３
【発明の概要】
【発明が解決しようとする課題】
【０００８】
したがって、本発明は、フィルター要素の中空繊維を埋め込むためのポリウレタンカプセル化化合物を製造するための貯蔵安定性成分を提供することを目的とし、ここで、有毒材料を使用せず、滅菌条件下でもポリウレタンカプセル化化合物から有毒材料を放出せず、均一に速い反応時間を維持することができる。ここでは、硬化性能は理想的に、標準のスズ触媒の硬化性能に対応すべきである。
【課題を解決するための手段】
【０００９】
本発明の課題は、ポリオール成分（Ａ）及びイソシアネート成分（Ｂ）を混合して反応混合物を得、該混合物を完全に反応させてポリウレタンカプセル化化合物を得ることにより得ることができるフィルター要素の中空繊維を埋め込むためのポリウレタンカプセル化化合物により達成され、ここで、ポリオール成分（Ａ）が、（ａ１）５０ｍｇ ＫＯＨ／ｇ超から５００ｍｇ ＫＯＨ／ｇ未満までのヒドロキシル価及び２〜６の官能価を有する、少なくとも１種の脂肪酸をベースとするポリオール、（ａ２）少なくとも１個の第３級窒素原子及び少なくとも１個のイソシアネート反応性水素原子を有する少なくとも１種のアミン化合物、及び（ａ３）ポリウレタン触媒として機能する少なくとも１種の金属化合物を含み、ポリウレタン触媒（ａ３）が任意のスズ、鉛及び／又は水銀を含まず、イソシアネート成分（Ｂ）が少なくとも２個のイソシアネート基を有する少なくとも１種の芳香族イソシアネートを含む。
【発明を実施するための形態】
【００１０】
本発明によるポリウレタンカプセル化化合物は、好ましくはコンパクトなものであり、好ましくはフィルター要素の中空繊維を埋め込むことに使用され、すなわち、フィルター要素の中空繊維のための埋め込み化合物として適する。コンパクトなポリウレタンカプセル化化合物は、一般に０．８ｇ／ｌ〜１．３ｇ／ｌ、好ましくは０．９ｇ／ｌ〜１．１ｇ／ｌの密度を有するポリウレタンカプセル化化合物であると理解される。本発明によるポリウレタンカプセル化化合物は一般に、硬化を行った後、４０〜８０のショアＤ硬度を示す。しかしながら、本発明によるポリウレタンカプセル化化合物は好ましくは、５５〜７５のショアＤ硬度を有する。例えば透析フィルターにおけるカプセル化化合物としての利用において、５８〜７０のショアＤ硬度が特に好ましい。ショアＤ硬度は、２３℃の温度で、ＤＩＮ ５３５０５に関する。当業者は、カプセル化化合物の組成、したがって、例えば、高官能価ポリオール、例えばポリオール（ａ４）の性質及び量を選択する。
【００１１】
フィルター要素の製造中において、好ましくは、ポリオール成分（Ａ）及びイソシアネート成分（Ｂ）を混合して、中空繊維を含む鋳型中に入れる。ここで特に好ましくは、カプセル化化合物を、遠心機中で回転させ、かつ、中空繊維を含む中空の成形体中に導入する。遠心力の結果として、液体反応混合物は、それぞれの中空繊維を取り囲んでいるフィルター要素の両端に輸送され、硬化して、コンパクトで、実質的に透明なカプセルを形成する。
【００１２】
任意に高温で、反応性水素原子とＮＣＯ基との反応、特にＯＨ基の反応により、さらなる補助なしで、硬化工程を行う。カプセル化化合物がその最終特性、特にその硬度及びその安定性にだいだい達するとすぐに、硬化工程が完了する。
【００１３】
次の切断プロセスにより、通常、中空繊維の開口部が露出される。フィルター要素は一般に、洗浄及び滅菌プロセスの後、すぐに使用することができる。
【００１４】
本発明による方法によって、過熱蒸気で滅菌することができ、細胞毒性がなく、かつ、例えば、飲料水の処理又は浄化において水フィルターとして、又は例えば医療技術分野において透析フィルターとして使用することができるカプセル化化合物の製造が可能である。同時に、本発明によるポリウレタンカプセル化化合物を使用することにより、複雑な構造を形成することができ、例として、透析フィルターに要求されるように、１つのフィルター当たり１２０００本を超える繊維の高い繊維数を完全に囲むことができる。さらに、本発明によるポリウレタンカプセル化化合物は、熱滅菌、例えばγ線の照射による放射線滅菌、又は例えば過酢酸の使用による湿式滅菌が可能であり、細胞毒性化合物、例えばアミン化合物の移動を示さない。
【００１５】
硬化したポリウレタンカプセル化化合物は消毒剤に対して耐性がある。特に、本発明によるカプセル化化合物は、水蒸気又は熱湯の低い吸収を示す。本発明によるポリウレタンカプセル化化合物は、微細な粉塵を形成せずに２週間にわたって切断することができ、この微細な粉塵はそうでなければ実際の濾過に使用される中空繊維の孔を塞ぐ可能性がある。本発明による硬化したポリウレタンカプセル化化合物は、好ましくは透明で非細胞毒性であり、好ましくは、高温で比較的長期間にわたって、典型的にはフィルターハウジングとして機能する他の材料、例えばポリカーボネートに対して良好な接着性を有する。ポリウレタンカプセル化化合物は、過カルボン酸に対して安定であるので、そのようなポリウレタンカプセル化化合物から作られた成形体は、例えば過酢酸で滅菌することができる。本発明によるポリウレタンカプセル化化合物は、高い疎水性及び十分な架橋密度を示す。
【００１６】
依然として自由流動性のポリウレタンカプセル化化合物は、フォームを形成せずに注型（cast）することもできる。同時に、本発明によるポリウレタンカプセル化化合物は、反応性成分を混合した直後に、低い混合粘度を示す。ポリウレタンカプセル化化合物は、２時間後にはすでに切断可能であるが、それ以上の大幅な硬化は行われないので、２４時間を超えた後でも切断することができる。また、本発明による、ポリウレタンをベースとするカプセル化化合物は、キュプロファン、ポリスルホン、ポリカーボネート又はセルロース繊維などのすべての通常のタイプの中空繊維で処理可能であることが有利であり、フィルターハウジングの材料として最も頻繁に使用されるポリカーボネートは、接着強度を改善するための処理の前に、コロナ放電による任意の前処理が必要とされない。
【００１７】
さらに、本発明は、本発明によるポリウレタンカプセル化化合物の製造方法にも関する。この目的を達成するために、ポリオール成分（Ａ）及びイソシアネート成分（Ｂ）を混合して反応混合物を得、完全に反応するまで放置してポリウレタンカプセル化化合物を形成する。混合は、攪拌機又は攪拌スクリューを使用して、又は向流注入法（countercurrent injection process）として知られている高圧下で、機械的に行われてもよい。ここでは、本発明において、成分（Ａ）及び（Ｂ）の混合物は、イソシアネート基に対して９０％未満の反応転換率の反応混合物と称される。
【００１８】
ここでは、ポリオール成分（Ａ）は、（ａ１）好ましくは、５０ｍｇ ＫＯＨ／ｇ超から５００ｍｇ ＫＯＨ／ｇ未満までのヒドロキシル価及び少なくとも２の官能価を有する、少なくとも１種の脂肪酸をベースとするポリオール、（ａ２）少なくとも１個の第３級窒素原子及び少なくとも１個のイソシアネート反応性水素原子を有する少なくとも１種のアミン化合物、及び（ａ３）ポリウレタン触媒として機能する少なくとも１種の金属化合物を含み、ここで、ポリウレタン触媒（ａ３）が任意のスズ、鉛及び／又は水銀を含まない。
【００１９】
ここでは、ＯＨ官能価は、本発明において、１分子当たりのアルコール性でアシル化可能なＯＨ基の数であると理解されるべきである。特定の成分が、定義された分子構造を有する化合物から構成される場合、官能価は１分子当たりのＯＨ基の数により与えられる。化合物が出発分子のエトキシル化又はプロポキシル化により製造される場合、ＯＨ官能価は、１出発分子当たりの反応性官能基、例えばＯＨ基の数により与えられる。
【００２０】
好適な脂肪酸をベースとするポリオールは、好ましくは５０ｍｇ ＫＯＨ／ｇ超から５００ｍｇ ＫＯＨ／ｇ未満まで、特に好ましくは１００〜３００ｍｇ ＫＯＨ／ｇ、特に１００〜２００ｍｇ ＫＯＨ／ｇのヒドロキシル価、及び少なくとも２の官能価を有するものである。好ましくは、脂肪酸をベースとするポリオールのＯＨ官能価は２〜３の範囲にある。脂肪酸をベースとするポリオールのＯＨ官能価は、特に好ましくは２．３〜３、非常に特に好ましくは２．６〜３である。
【００２１】
脂肪をベースとするポリオールは、脂肪、オイル、脂肪酸又は脂肪酸誘導体であり得るか、又は物理的又は化学的修飾により上記の化合物から得ることができる。上記の定義による脂肪をベースとするポリオールは、それ自体が当業者に知られているか、又はそれ自体が知られている方法により得ることができる。
【００２２】
脂肪をベースとするポリオールの例には、植物油及びそれらの誘導体が含まれる。植物油は、それらの組成が異なることができ、様々なグレードの純度で存在することができる。本発明において、ドイツ薬局方（Ｄｅｕｔｓｃｈｅｓ Ａｒｚｎｅｉｂｕｃｈ、ＤＡＢ）の規定を満たす植物油が好ましい。非常に特に好ましくは、成分ａ１）は、植物油であり、かつ、ＤＡＢ−１０を満たす、少なくとも１種の脂肪をベースとするポリオールを含む。
【００２３】
使用することができる脂肪をベースとするポリオールは、分子量及びＯＨ官能価に関するさらなる特性が満たされている限り、一般に知られている脂肪酸、好ましくは天然脂肪酸、特に好ましくは植物性脂肪酸、特に不飽和植物性脂肪酸、及びまたそれらの誘導体、例えばモノ−、ジ−及び／又はトリアルコールでのエステルである。
【００２４】
しかしながら、使用することができる脂肪をベースとするポリオールの例には、開環のエポキシ化又は酸化の脂肪酸化合物、及び／又は脂肪酸化合物とアルキレンオキシドとの付加物も含まれる。上記の方法により得ることができるヒドロキシル化脂肪酸及び／又はヒドロキシル化脂肪酸誘導体が好ましい。
【００２５】
ＯＨ官能性の脂肪をベースとする化合物、例えばヒマシ油又はヒドロキシル化植物油と、アルキレンオキシドとの付加物は、８０〜１３０℃の温度及び０．１〜１ＭＰａの圧力で、任意に通常の触媒、例えばアルカリ金属ヒドロキシド又はアルカリ金属アルコキシドの存在下で、例えばエチレンオキシド、プロピレンオキシド及び／又はブチレンオキシドを用いて、化合物の一般に知られているアルコキシル化により製造することができる。
【００２６】
さらに、使用することができる脂肪をベースとするポリオールはまた、ナタネ油（rapeseed oil）、大豆油、セイヨウアブラナ油（colza oil）、オリーブ油及び／又はひまわり油をベースとするヒドロキシル化脂肪酸化合物、及び／又はオレイン酸及び／又はリノール酸をベースとするものである。好適な脂肪をベースとするポリオールは特に、ヒドロキシル化大豆油をベースとするポリオールである。
【００２７】
さらに、２〜３のＯＨ官能価を有する脂肪酸のトリグリセリドが好ましい。任意にさらなる脂肪酸、例えばリノール酸及び／又はパルミチン酸を含むトリグリセリドとの混合物での、リシノール酸のトリグリセリドが特に好ましい。
【００２８】
特に好ましくは、使用される脂肪をベースとするポリオールは、化学修飾のない植物油である。ヒマシ油又はヒマシ油のアルコキシル化生成物、特にヒマシ油が特に好ましい。特に好ましくは、脂肪をベースとするポリオールは、ＤＡＢ １０によるドイツ薬局方の規定を満たすヒマシ油である。１つの特に好ましい実施態様において、使用される成分（ａ１）はヒマシ油のみである。
【００２９】
好ましくは、成分（ａ１）は、例えば０．２質量％未満の低い水分含有量を有する。０．１質量％未満の成分（ａ１）の水分含有量が好ましい。天然油、例えばヒマシ油を成分（ａ１）として使用する場合、典型的には、それを使用する前に、特に懸濁物質の除去及び脱水を含む精製が行われる。懸濁物質を含まず、かつ、上記の水分含有量を有する天然油は、成分（ａ１）として特に適している。
【００３０】
使用されるアミン化合物（ａ２）は、少なくとも１個の第３級窒素原子及び少なくとも１個のイソシアネート反応性水素原子を有する少なくとも１種のアミン化合物であり得る。少なくとも１個の第３級窒素原子を有するアミン化合物は、好ましくは５００〜１２００ｍｇ ＫＯＨ／ｇのヒドロキシル価、及び少なくとも３、好ましくは３〜８、特に好ましくは３〜６のイソシアネート官能価を有する。すなわち、化合物（ａ２）は、少なくとも３個、好ましくは３〜８個、特に好ましくは３〜６個のイソシアネート基に対して反応性である水素原子を有する。好ましくは、化合物（ａ２）は、アミン又は高官能価のアミン、例えばジアミン又はトリアミンのアルコキシル化、好ましくはエトキシル化又はプロポキシル化により得られる。使用される出発化合物は、例えば、メチルアミン、エチルアミン、イソプロピルアミン、ブチルアミン、ベンジルアミン、アニリン、トルイジン、トルエンジアミン、ナフチルアミン、エチレンジアミン、ジエチレントリアミン、４，４’−メチレンジアニリン、プロパン−１，３−ジアミン、ヘキサン−１，６−ジアミン、エタノールアミン、ジエタノールアミン、トリエタノールアミン、アンモニア又はエチレンジアミン、又はそれらの混合物であり得る。ここでは、出発分子は、平均公称官能価が得られるような量で選択され、使用される。本発明における公称官能価は、出発分子の官能価及び割合によってのみ与えられる官能価と見なされる。例えば副反応による官能価のあらゆる低下は考慮されない。
【００３１】
成分（ａ２）のアミン化合物は、好ましくは６００〜１２００ｍｇ ＫＯＨ／ｇ、特に好ましくは６５０〜１１５０ｍｇ ＫＯＨ／ｇのヒドロキシル価を有する。特に好ましくは、例えばＮ，Ｎ，Ｎ’，Ｎ’−テトラキス（２−ヒドロキシプロピル）エチレンジアミン、Ｎ，Ｎ，Ｎ’，Ｎ’−テトラキス（２−ヒドロキシエチル）エチレンジアミン又はトリエタノールアミンは、少なくとも１個の第３級窒素原子を有するアミン化合物として使用される。１つの特に好ましい実施態様において、成分（ａ２）は、少なくとも１個の第３級窒素原子を有する１種のアミン化合物、特にＮ，Ｎ，Ｎ’，Ｎ’−テトラキス（２−ヒドロキシプロピル）エチレンジアミン、Ｎ，Ｎ，Ｎ’，Ｎ’−テトラキス（２−ヒドロキシエチル）エチレンジアミン又はトリエタノールアミンのみを含む。
【００３２】
成分（ａ１）及び（ａ２）に加えて、ポリオール成分は、ポリウレタン触媒として機能する少なくとも１種の金属化合物を含み、ここで、ポリウレタン触媒（ａ３）が任意のスズ、鉛及び／又は水銀を含まない。ここでは、ポリウレタン触媒は、ポリオールとポリイソシアネートとの反応を大幅に促進する。スズ、鉛及び水銀化合物はポリウレタン触媒として除外されている。なぜなら、これらの化合物は、毒性効果があり、したがって、得られたポリウレタンカプセル化化合物は、水フィルター又は透析フィルターなどのフィルター要素の製造に適しないからである。
【００３３】
１つの好ましい実施態様において、金属化合物（ａ３）は、亜鉛化合物、ジルコニウム化合物、ビスマス化合物及びチタン化合物、好ましくは亜鉛化合物、ジルコニウム化合物及びビスマス化合物からなる群から選択される。使用可能なジルコニウム化合物の例は、ジルコニウムカルボキシレート、例えばジルコニウムネオデカノエート、又はジルコニウム及び１，３−ジカルボニル化合物から形成される複合物、例えばジルコニウムアセチルアセトネートである。亜鉛化合物の例は、例えば、亜鉛カルボキシレート、例えば亜鉛ネオデカノエート、亜鉛カルベン化合物、又は亜鉛及び１，３−ジカルボニル化合物から形成される複合物、例えば亜鉛アセチルアセトネートである。
【００３４】
特に好ましい金属触媒（ａ３）はビスマス触媒である。有機ビスマス触媒は、ポリウレタン化学において知られており、例えばビスマスカルボキシレートを含む。
【００３５】
ビスマスカルボキシレートにおいて、ビスマスは、好ましくは２又は３、特に３の酸化状態である。塩の形態では、使用されるカルボン酸は、好ましくは６〜１８個の炭素原子、特に好ましくは８〜１２個の炭素原子を有するカルボン酸である。特に好適なビスマス塩の例は、ビスマス（ＩＩＩ）ネオデカノエート、ビスマス２−エチルヘキサノエート及びビスマスオクタノエートである；特に好ましくは、ビスマス（ＩＩＩ）ネオデカノエートを使用する。
【００３６】
１つの好ましい実施態様において、ビスマスカルボキシレートは、ポリオール成分（Ａ）に添加される前にカルボン酸中で溶解され、溶解した形態で反応に添加される。使用される溶媒は、好ましくは６〜１８個の炭素原子、特に好ましくは８〜１２個の炭素原子を有するカルボン酸である。これらの例は、オクタン酸又はネオデカン酸である。使用される溶媒がカルボキシレートラジカルも形成する酸と同じものであることが好ましい。
【００３７】
１つの好ましい実施態様において、本発明によるポリウレタンカプセル化化合物の製造において、ポリウレタン反応の触媒として知られている有機スズ化合物を使用しない。より好ましくは、有機ビスマス触媒のみを有機金属触媒として使用する。
【００３８】
成分（ａ１）〜（ａ３）以外に、さらなる化合物、例えばさらなるポリオール（ａ４）はポリオール成分（Ａ）中に存在してもよい。ここでは、ポリウレタン化学において知られており、かつ、成分（ａ１）及び（ａ２）の定義に該当しない全てのポリオールを使用することができる。特に好ましくは、ポリオール成分（Ａ）は、２〜８の官能価及び６００〜１３５０ｍｇ ＫＯＨ／ｇのヒドロキシル価を有し、かつ、アミン化合物（ａ３）の定義に該当しない、少なくとも１種の、少なくとも二官能のポリオール（ａ４）を含む。これらのポリオールは、二官能又はより高い官能価の出発分子、例えば、エチレングリコール、ジエチレングリコール、プロピレングリコール、ジプロピレングリコール、グリセロール、トリメチロールプロパン、ペンタエリスリトール、糖類誘導体、例えばスクロース、ヘキシトール誘導体、例えばソルビトール、及びまた他の二価又は多価アルコール、又はそれらの混合物のアルコキシル化、好ましくはエトキシル化又はプロポキシル化により得ることができる。ここでは、出発分子は、平均公称官能価が得られるような量で選択され、使用される。本発明における公称官能価は、出発分子の官能価及び割合によってのみ与えられる官能価と見なされる。例えば副反応による官能価のあらゆる低下は考慮されない。
【００３９】
好ましくは、成分（ａ１）〜（ａ４）は、いずれの場合にも成分（ａ１）〜（ａ４）の総質量に基づいて、脂肪酸をベースとするポリオール（ａ１）の割合が６０〜９９質量％、好ましくは７５〜９８質量％、特に好ましくは０．９０〜０．９６質量％であり、アミン化合物（ａ２）の割合が０．２〜１５質量％、好ましくは０．５〜１２質量％、特に好ましくは２〜１０質量％であり、ビスマス化合物（ａ３）の割合が０．００１〜１．０質量％、好ましくは０．０２〜０．５質量％、特に好ましくは０．０４〜０．２質量％であり、ポリオール（ａ４）の割合が０〜２５質量％、好ましくは０．５〜１０質量％、特に好ましくは１．０〜５質量％であるような量で使用される。特に好ましくは、ポリオール成分（Ａ）は、成分（ａ１）〜（ａ４）以外に、いずれの場合にも成分（ａ１）〜（ａ４）の総質量に基づいて、２０質量％未満、特に好ましくは１０質量％未満、特に５質量％未満のさらなる化合物を含む。非常に特に好ましい実施態様において、ポリオール成分（Ａ）は、成分（ａ１）〜（ａ４）以外のさらなる化合物を含まない。
【００４０】
使用されるイソシアネート成分（Ｂ）は、ポリウレタン化学において知られている任意の芳香族の二官能及びより高い官能価のイソシアネートであってもよく、好ましくは、本発明によるポリウレタンカプセル化化合物を製造するためのイソシアネートプレポリマーを含む。このようなイソシアネートプレポリマーは、ジイソシアネート及びより高い官能価のイソシアネート（ｂ１）を、イソシアネート反応性基を有する化合物（ｂ２）、好ましくはジオールと反応させることにより得られ、ここで、過剰のイソシアネートを使用する。
【００４１】
使用されるイソシアネート成分ｂ１）は、通常の芳香族ジ−及び／又はポリイソシアネート、又はそれらの混合物である。ジイソシアネート、例えばトリレンジイソシアネート（ＴＤＩ）は、特に適する。ジフェニルメタンジイソシアネート（以下、ＭＤＩとも称される）が好ましい。ＭＤＩを使用する場合、全ての二環式異性体（２，２’；２，４’及び４，４’）は、任意にジフェニルメタンジイソシアネートのより高い多環同族体との混合物で使用することができる。
【００４２】
さらに、イソシアネート成分ｂ１）は、例えば、ウレトジオン、カルバメート、イソシアヌレート、カルボジイミド、アロファネート基の組み込みにより、修飾の形態で存在してもよい。好ましくは、成分ｂ１）は、２〜１０質量％のカルボジイミド修飾イソシアネートを含む。ここでは、カルボジイミド修飾４，４’−ＭＤＩが特に好ましい。非常に特に好ましくは、イソシアネート成分ｂ１）は、３〜７質量％のカルボジイミド修飾４，４’−ＭＤＩを含む。カルボジイミド修飾イソシアネートの質量％で特定された数値は、１０質量％のカルボジイミドを含むカルボジイミド修飾イソシアネートに関する。異なるカルボジイミド含有量の場合には、当業者はそれに応じて特定の値を変換すべきである。
【００４３】
使用されるジオール成分ｂ２）は、１．５〜２．５のＯＨ官能価を有する有機ポリヒドロキシ化合物である。好ましくは、ＯＨ官能価は１．８〜２．２の範囲にある；特に好ましくは、２のＯＨ官能価を有するジオール化合物を使用する。特に、アルコキシル化ジオール化合物は、ジオール成分ｂ２）として好ましい。プロピレングリコールは、ジオール成分ｂ２）として特に好ましい。
【００４４】
好適なプロピレングリコールには、（モノ）プロピレングリコール及びジプロピレングリコール、及びまたオリゴ−及びポリプロピレングリコールが含まれ、後者がジオール化合物から出発するプロポキシル化により製造されてもよい。
【００４５】
イソシアネート（Ｂ）は、好ましくは１２〜３０質量％、特に好ましくは１８〜２７質量％、非常に特に好ましくは２０〜２５質量％のＮＣＯ含有量を有する。ここでは、本発明における芳香族イソシアネートは、イソシアネート基が芳香族系の炭素原子に直接結合しているイソシアネートである。
【００４６】
さらに、本発明によるポリウレタンカプセル化化合物の製造において、助剤及び／又は添加剤、例えば、セル調整剤、分離剤、顔料、難燃剤、強化剤、例えばガラス繊維、界面活性化合物、及び／又は酸化、熱、加水分解又は微生物による分解又は老化に対する安定剤を使用してもよい。好ましくは、これらはポリオール成分（Ａ）に添加される。
【００４７】
本発明によるポリウレタンカプセル化化合物への変換は好ましくは、発泡剤を添加せずに行われる。このようにして、本発明によるポリウレタンはコンパクトなポリウレタンである。しかしながら、この場合、使用されるポリオール（ｂ）は、少量の残留水を含むことができる。該残留水の含有量は、使用される成分（Ａ）の総質量に基づいて、好ましくは１質量％未満、より好ましくは０．３質量％未満、特に好ましくは０．０５質量％未満である。本発明の１つのさらなる実施態様において、通常の水捕捉剤もポリオール成分（Ａ）に添加される。これらを添加する場合、これらの割合は、成分（Ａ）の総質量に基づいて、２０質量％未満、好ましくは１０質量％未満、非常に特に好ましくは５質量％未満である。しかしながら、特に好ましくは、水捕捉剤を使用しない。
【００４８】
また、供給原料は好ましくは、得られるポリウレタンカプセル化化合物が過熱蒸気によって滅菌することができ、かつ、細胞毒性がないように選択される。これは本質的に、原料がポリウレタンポリマー格子（lattice）に組み込まれるか、又はポリマーから移動できなくなるように構造化されていること、及び／又は固体ポリマーが加水分解に対して非常に安定しているため、細胞毒性のある低分子量の分解生成物を形成することができないことをもたらす。
【００４９】
本発明によるポリウレタンの製造において、一般的には、成分（ａ）及び（ｂ）は、ＮＣＯ基と反応性水素原子の合計との当量比が、１：０．８〜１：１．２５、好ましくは１：０．９〜１：１．１５であるような量で反応される。ここでは、１：１の比は１００のＮＣＯ指数に対応する。
【００５０】
典型的には、出発成分は、混合され、０℃〜１００℃、好ましくは１５℃〜７０℃の温度で反応される。従来のＰＵＲ加工機を用いて、混合を行うことができる。１つの好ましい実施態様において、混合は、低圧機器又は高圧機器によって行われる。次に、カプセル化化合物は、例えば２０〜１５０℃、好ましくは４０〜１００℃の温度で、注型されて、硬化に付される。
【００５１】
注型は、最初に自由流動性のカプセル化化合物に、硬化後にそれが有する形態を与える任意の手段と理解されるべきである。注型は特に、成形体中に導入するか、又は成形体上に適用することと理解されるべきである。このような成形体は、例えば、面（surface）、フレーム、少なくとも１つの開口を有する容器、又は少なくとも１つのくぼみを有する鋳型であってもよい。カプセル化化合物は、原則として、成形体と接触しているままであるか、又は成形体から分離することができる。好ましくは、カプセル化化合物は、硬化が行われた後に鋳型から分離されないが、それと一緒にユニットを形成する。
【００５２】
本発明によるポリウレタンカプセル化化合物は、カプセル化フィルター要素の製造に使用される。この目的を達成するために、中空繊維の束は、本発明によるポリウレタンカプセル化化合物中にその端部で埋め込まれている。このようなフィルター要素は、例えば飲料水の処理又は浄化において水フィルターとして、又は医療技術分野において透析フィルター要素として使用することができる。
【００５３】
本発明によるカプセル化化合物は、良好な生体適合性、及び物質、特に有毒物質の低い放出、迅速で均一な硬化、及び良好な滅菌性を特徴とする。
【００５４】
以下、実施例を参照して本発明を説明する。
【実施例】
【００５５】
使用した原料
ポリ１：Ａｌｂｅｒｄｉｎｇｋ ＢｏｌｅｙからのＤＡＢヒマシ油
ポリ２：トリメチロールプロパン及びプロピレンオキシドをベースとし、９３５ｍｇ ＫＯＨ／ｇのＯＨ価を有するポリエーテルオール
ポリ３：Ｎ，Ｎ，Ｎ’，Ｎ’−テトラキス（２−ヒドロキシプロピル）エチレンジアミン
ポリ４：トリエタノールアミン
ポリ５：トリメチロールプロパン及びプロピレンオキシドをベースとし、１６０ｍｇ ＫＯＨ／ｇのＯＨ価を有するポリエーテルオール
ＩＳＯ１：ＭＤＩ、ジプロピレングリコール及びポリプロピレングリコールをベースとし、２３質量％のＮＣＯ含有量を有するイソシアネートプレポリマー
ＩＳＯ２：ＭＤＩ及びポリプロピレングリコールをベースとし、２９質量％のＮＣＯ含有量を有するイソシアネートプレポリマー
触媒１：ＡｋｃｒｏｓからのＴｉｎｓｔａｂ ＯＴＳ １６スズ触媒
触媒２：ＳｈｅｐｈｅｒｄからのＢｉｃａｔ ８１１８Ｍビスマス触媒
触媒３：Ｃｏｓｃａｔ ８３ビスマス触媒
触媒４：ＴＩＢ Ｋａｔ ７１６ビスマス触媒
触媒５：Ｂｏｒｃｈｉ Ｋａｔ ３１５ビスマス触媒
触媒６：Ｓｉｇｍａ−Ａｌｄｒｉｃｈ製のチタン（ＩＶ）イソプロポキシド（ＣＡＳ Ｎｏ．５４６−６８−９）。
【００５６】
ポリオール混合物の貯蔵安定性の決定において、ポリオール及び触媒を表１〜３に示されているように混合し、ポリオール成分を得た；特に明記しない限り、表における全ての数値は質量部に対応する。得られたポリオール成分を、示されているように、室温で、密閉容器中に空気を排除して貯蔵した。試験前に、混合物を均質化し、その後に脱気した。系が安定できるように、ポリオール混合物を調製してから２４時間後に、開始の反応性を決定するための最初の測定を行った。その後、様々な間隔でゲル化時間を決定した。
【００５７】
ここでは、以下のようにゲル化時間を決定した。１０５のイソシアネート指数での所要の量のイソシアネートを、対応する量のポリオール混合物に添加した。ここでは、１００ｇの反応混合物を得るように、イソシアネート成分及びポリオール成分の量を選択した。Ｈａｕｎｓｃｈｉｌｄ製のＳｐｅｅｄｍｉｘｅｒＴＭによって、ＳｐｅｅｄｍｉｘｅｒＴＭ ＰＰ１３０コップ中で、２５℃で、１８００ｒｐｍで反応混合物を３０秒混合し、同時にＳＨＹＯＤＵ Ｇｅｌ Ｔｉｍｅｒで測定を開始した。３０秒の混合時間の後、ＰＰ１３０コップをＧｅｌ Ｔｉｍｅｒの下に置き、ゲル化時間を決定した。ここでは、反応混合物の粘度が、一定の温度で、所要の攪拌力がＳｈｙｏｄｕ Ｇｅｌ Ｔｉｍｅｒによって提供される攪拌力を超える程度まで増加する時間として、ゲル化時間を決定する。
【００５８】
以下の実施例は、本発明による組成物の効果を説明することを目的とする。
【００５９】
【表１】
2020518710.tif 000002
【００６０】
比較例Ｃ１〜Ｃ４から明らかであるように、Ｎ，Ｎ，Ｎ’，Ｎ’−テトラキス（２−ヒドロキシプロピル）エチレンジアミンの使用は、オープンタイムの短縮、したがって反応性の増大をもたらす。しかしながら、迅速なサイクルタイムは、高濃度のＮ，Ｎ，Ｎ’，Ｎ’−テトラキス（２−ヒドロキシプロピル）エチレンジアミンでのみ達成することができる。しかしながら、これは、系が硬度の明らかな増大を示し、したがって系の切断性が低下するという欠点を有する。さらに、実施例Ｃ５は、先行技術に記載されているスズ触媒が安定な反応性をもたらすことを示す。同様に、比較例Ｃ６から、Ｎ，Ｎ，Ｎ’，Ｎ’−テトラキス（２−ヒドロキシプロピル）エチレンジアミンなどのアルカノールアミンとスズ触媒との組み合わせが安定性に関する利点をもたらさないことが明らかである。
【００６１】
【表２】
2020518710.tif 000003
【００６２】
【表３】
2020518710.tif 000004
【００６３】
実施例Ｃ７及びＣ９は、他の金属触媒、例えばビスマス又はチタンの欠点を示す。系の反応性は、時間とともに大幅に低下する。さらに、Ｃ８は、ビスマス触媒が、合成ポリオールをベースとするポリウレタンカプセル化化合物において適切なスズ代替物として使用することができることを示す。実施例Ｅ１〜Ｅ１１から、ビスマス又はチタン触媒とアルカノールアミンとの組み合わせが、脂肪酸をベースとするポリオールを含む系において反応速度の安定性に有利な影響を有することが明らかになる。ここでは、反応性の変化は非常にわずかである。
【国際調査報告】
2020518710.tif 000005
2020518710.tif 000006
2020518710.tif 000007
2020518710.tif 000008